СПОСОБ ПОЛУЧЕНИЯ ПОРОШКА ТЕХНИЧЕСКОГО УГЛЕРОДА С ПОНИЖЕННЫМ СОДЕРЖАНИЕМ СЕРЫ

1. Способ получения порошка технического углерода с содержанием серы менее чем 0,07%, включающий:
взаимодействие при заданных температуре и давлении порошка технического углерода с содержанием серы в диапазоне 1-2% с щелочным металлом или его солью в жидкой среде с образованием реакционной смеси, содержащей производное щелочного сульфида и порошок технического углерода с содержанием серы менее чем 0,07%; и
выделение производного щелочного сульфида из указанной смеси для получения порошка технического углерода с содержанием серы менее чем 0,07%.
2. Способ по п. 1, отличающийся тем, что щелочной металл или его соль диспергируют в жидкой среде, до реакции с порошком технического углерода.
3. Способ по п. 1, отличающийся тем, что реакцию выполняют при непрерывном перемешивании.
4. Способ по п. 1, отличающийся тем, что щелочной металл представляет собой металлический натрий.
5. Способ по п. 1, отличающийся тем, что соль щелочного металла представляет собой гидроксид натрия.
6. Способ по п. 1, отличающийся тем, что жидкая среда состоит из по меньшей мере одного соединения, выбранного из группы, состоящей из толуола, ксилола, гексана, гептана, бензина, керосина, сырой нефти, остаточной нефти, аммиака, газообразного водорода и газообразного азота.
7. Способ по п. 1, отличающийся тем, что жидкая среда состоит из ксилола.
8. Способ по п. 1, отличающийся тем, что предварительно заданное давление находится в диапазоне от 10 фунтов на квадратный дюйм до 500 фунтов на квадратный дюйм.
9. Способ по п. 1, отличающийся тем, что предварительно заданное давление находится в диапазоне от 14 фунтов на квадратный дюйм до 50 фунтов на квадратный дюйм.
10. Способ по п. 1, отличающийся тем, что предварительно заданная температура находится в диапазоне от 50°С до 500°С.
11. Способ по п. 1, отличающийся тем, что предварительно заданная температура находится в диапазоне от 250°С до 350°С.
12. Способ по п. 1, отличающийся тем, что производное щелочного сульфида выделяют из указанной смеси посредством обработки указанной смеси водой при температуре в диапазоне от 30°С до 100°С.